(57)【要約】  銅を含有しないか、または銅の含有量を低減した摩擦材において、寒冷環境下に放置後の摩擦係数の安定性、耐摩耗性および低錆固着性に優れ、且つ鳴き（特に低温鳴き）が抑制された摩擦材を与えることができる摩擦材組成物、ならびに該摩擦材組成物を成形してなる摩擦材、および該摩擦材を用いた摩擦部材を提供する。前記摩擦材組成物は、具体的には、結合材、有機充填材、無機充填材および繊維基材を含有する摩擦材組成物であって、該摩擦材組成物は、銅を含まないか、または銅を含んでいても該銅の含有率は銅元素として０．５質量％未満であり、且つ、前記有機充填材として、シリコーン樹脂が付着したカシューパーティクルを含有する摩擦材組成物である。【特許請求の範囲】
【請求項１】
有機充填材、無機充填材、繊維基材および結合材を含有する摩擦材組成物であって、
該摩擦材組成物は、銅を含まないか、または銅を含んでいても該銅の含有率は銅元素として０．５質量％未満であり、
且つ、前記有機充填材として、シリコーン樹脂が付着したカシューパーティクルを含有する摩擦材組成物。
【請求項２】
前記シリコーン樹脂が付着したカシューパーティクルにおいて、シリコーン樹脂の付着率が０．５〜４５質量％である、請求項１に記載の摩擦材組成物。
【請求項３】
前記シリコーン樹脂が付着したカシューパーティクルにおいて、シリコーン樹脂の付着率が７〜３０質量％である、請求項１または２に記載の摩擦材組成物。
【請求項４】
前記シリコーン樹脂が付着したカシューパーティクルの含有量が、摩擦材組成物１００質量部に対して０．５〜１５質量部である、請求項１〜３のいずれか１項に記載の摩擦材組成物。
【請求項５】
銅を含まない、請求項１〜４のいずれか１項に記載の摩擦材組成物。
【請求項６】
請求項１〜５のいずれか１項に記載の摩擦材組成物を成形してなる摩擦材。
【請求項７】
請求項６に記載の摩擦材が裏金上に配置された摩擦部材。
【請求項８】
請求項６に記載の摩擦材が中間層を介して裏金上に配置された摩擦部材。
【発明の詳細な説明】
【技術分野】
【０００１】
本発明は、摩擦材組成物、摩擦材および摩擦部材に関する。
【背景技術】
【０００２】
一般に自動車等が搭載するブレーキとしては、主にディスクブレーキとドラムブレーキの２つに大きく分けられる。ディスクブレーキは、走行中に車輪と一体になって回転するディスクロータをブレーキパッドで挟み、その際に発生する摩擦力によって制動力を発生させるものである。また、ドラムブレーキは、例えば、車輪の内側に設置されたドラムの内部にブレーキライニング（ブレーキシューとも称される。）が装着され、それを内側から外側へ圧着させることで制動力を発揮するものである。
ディスクブレーキのブレーキパッドおよびドラムブレーキのブレーキライニングには摩擦材が設けられ、該摩擦材が、ディスクロータ、ドラム等の対面材と摩擦し、自動車等の運動エネルギーを熱エネルギーに変換することにより制動を行う。【０００３】
ブレーキパッドおよびブレーキライニングに使用される摩擦材の材料は、（１）繊維基材としてスチール繊維を摩擦材組成物全量に対して３０質量％以上６０質量％未満含有する、セミメタリック材、（２）繊維基材の一部にスチール繊維を含み、且つ、該スチール繊維を摩擦材組成物全量に対し３０質量％未満含有する、ロースチール材、（３）繊維基材としてスチール繊維およびステンレス繊維等のスチール系繊維をほとんど含まないＮＡＯ（Non-Asbestos-Organic）材とに分類される。このうち、ＮＡＯ材は、摩擦係数の安定性に優れ、不快なノイズおよび振動等が少なく低騒音性に優れることから、欧州以外の、例えば日本、北米、南米、アジア等の主要地域で、該ＮＡＯ材を用いて形成される摩擦材が広く採用されている。【０００４】
ところで、運動エネルギーから熱エネルギーへの変換に伴い、一部が振動エネルギーへと変換される場合が生じることがある。この場合、振動エネルギーがブレーキの際の振動または鳴きを発生させるため、自動車等の使用者に不快感を与えることとなり、摩擦材の商品性が著しく低下する。このため、摩擦材には、高い摩擦係数および該摩擦係数の安定性ならびに耐摩耗性が求められるだけでなく、鳴きおよび振動等が発生し難いことも要求される。【０００５】
一般的な摩擦材には、結合材、繊維基材、金属粉、無機充填材および有機充填材等が含まれ、前記特性を発現させるために、それぞれ１種または２種以上を組み合わせたものが含まれる。繊維基材としては、有機繊維、無機繊維、金属繊維等が用いられているが、特に、耐摩耗性、熱履歴を受けた後の摩擦係数の安定性、摩擦材の強度、および耐クラック性を向上させるために、金属繊維として銅繊維および銅合金の繊維等、銅の含有量の多い繊維が使用されている。例えば、特許文献１は、銅繊維の含有量が１０〜３０重量％であり、且つ摩擦調整材の一部にカシュー樹脂を特定量使用した摩擦材を開示しており、該文献の比較例１等では、銅繊維の含有量が１０重量％を下回ると、摩擦係数の安定性が低下し、耐摩耗性が低下し、さらに異音が発生し易くなることを示している。つまり、カシュー樹脂を含有する摩擦材では、摩擦係数の安定性、耐摩耗性、および異音発生抑制の観点から、銅を１０〜３０重量％含有する必要があることが示されている。
しかし、これら銅または銅合金を含有する摩擦材は、制動により発生する摩耗粉に銅を多量に含むため、それが河川、湖および海洋等の汚染の原因となることが示唆されており、米国、特にカリフォルニア、ワシントンを中心として、摩擦材における銅成分の使用量を制限する法律が施行されている。そのため、米国をはじめ、諸外国にて使用し得る摩擦材とするには、銅を含有しないか、または銅の含有量を大幅に低減する必要があり、特許文献１にて提案されている銅を含有する摩擦材は、現在では商業的価値が乏しくなっている。【０００６】
そこで、銅または銅合金等を含まずとも、摩擦係数、耐摩耗性および耐ロータ摩耗性が良好な摩擦材を提供することを目的として、酸化マグネシウムと黒鉛を摩擦材中に４５〜８０体積％含有し、酸化マグネシウムと黒鉛の比を１／１〜４／１とする方法が提案されている（特許文献２参照）。
また、このような銅の使用量を制限する動きの中、特許文献３では、銅を含有しない組成における強度および耐摩耗性を改善する手法として、複数の凸形状を有するチタン酸カリウムと生体溶解性無機繊維とを含有させた摩擦材が提案されている。
【先行技術文献】
【特許文献】
【０００７】
【特許文献１】特開平０６−０１７０３０号公報
【特許文献２】特開２００２−１３８２７３号公報
【特許文献３】特開２０１３−０７６０５８号公報
【発明の概要】
【発明が解決しようとする課題】
【０００８】
例えば自動車の使用環境は、温暖な地域から寒冷な地域まで様々であり、自動車部品としては、このような使用環境の変化があっても等しい特性を発揮することが求められる。自動車の制動に用いられる摩擦材についても同様であるが、有機充填材、無機充填材および繊維基材を結合材で結合した摩擦材においては、寒冷地で放置すると、有機充填材および結合材が硬くなり、寒冷環境での放置後に動作させると、摩擦係数の急激な変動を生じたり、鳴き（いわゆる低温鳴き）が発生したりすることがある。
最近では、坂道発進補助等、自動制御による利便性の向上、パーキングブレーキレバーのスイッチ化による車内空間の有効活用等のメリットから、電動パーキングブレーキ（ＥＰＢ）が急速に普及している。車両の静止時に摩擦界面で発生した錆によって摩擦材が摩擦対面材と固着すると、車両の発車時に固着した摩擦材と摩擦対面材が剥離する際に、異音が発生したり、摩擦材の表面剥離（錆剥離）が生じたりし易いため、該ＥＰＢ用のブレーキパッドには低錆固着性が求められる。【０００９】
このような状況の下、特許文献２および３に記載の摩擦材では、寒冷環境下に放置後の摩擦係数の安定性、耐摩耗性および低錆固着性に優れ、且つ鳴き（特に低温鳴き）が抑制された摩擦材を得ることは困難である。また、前述のように、銅を含有しないか、または銅の含有量を低減した摩擦材は、そもそも、摩擦係数の安定性および耐摩耗性が低くなり、且つ異音が発生し易くなる傾向にあり、さらには錆固着性も低下する傾向となる。そのため、寒冷環境下に放置後の摩擦係数の安定性、耐摩耗性および低錆固着性に優れ、且つ鳴き（特に低温鳴き）が抑制された摩擦材を、銅を含有させることなく得るのは困難であった。【００１０】
そこで、本発明の課題は、銅を含有しないか、または銅を含んでいても該銅の含有率は銅元素として０．５質量％未満である摩擦材において、寒冷環境下に放置後の摩擦係数の安定性、耐摩耗性および低錆固着性に優れ、且つ鳴き（特に低温鳴き）が抑制された摩擦材を与えることができる摩擦材組成物を提供すること、ならびに該摩擦材組成物を成形してなる摩擦材、および該摩擦材を用いた摩擦部材を提供することにある。
【課題を解決するための手段】
【００１１】
本発明者らは、上記の課題を解決すべく鋭意研究した結果、銅を含有しないか、または銅の含有量が銅元素として０．５質量％未満であっても、シリコーン樹脂が付着したカシューパーティクルを有機充填材として含有する摩擦材組成物であれば上記の課題を解決し得ることを見出し、本発明を完成するに至った。本発明は、係る知見に基づいて完成したものである。【００１２】
本発明は下記［１］〜［８］に関する。
［１］有機充填材、無機充填材、繊維基材および結合材を含有する摩擦材組成物であって、
該摩擦材組成物は、銅を含まないか、または銅を含んでいても該銅の含有率は銅元素として０．５質量％未満であり、
且つ、前記有機充填材として、シリコーン樹脂が付着したカシューパーティクルを含有する摩擦材組成物。
［２］前記シリコーン樹脂が付着したカシューパーティクルにおいて、シリコーン樹脂の付着率が０．５〜４５質量％である、上記［１］に記載の摩擦材組成物。
［３］前記シリコーン樹脂が付着したカシューパーティクルにおいて、シリコーン樹脂の付着率が７〜３０質量％である、上記［１］または［２］に記載の摩擦材組成物。
［４］前記シリコーン樹脂が付着したカシューパーティクルの含有量が、摩擦材組成物１００質量部に対して０．５〜１５質量部である、上記［１］〜［３］のいずれかに記載の摩擦材組成物。
［５］銅を含まない、上記［１］〜［４］のいずれかに記載の摩擦材組成物。
［６］上記［１］〜［５］のいずれかに記載の摩擦材組成物を成形してなる摩擦材。
［７］上記［６］に記載の摩擦材が裏金上に配置された摩擦部材。
［８］上記［６］に記載の摩擦材が中間層を介して裏金上に配置された摩擦部材。
【発明の効果】
【００１３】
銅を含有しないか、または銅の含有量が銅元素として０．５質量％未満である摩擦材において、寒冷環境下に放置後の摩擦係数の安定性、耐摩耗性および低錆固着性に優れ、且つ鳴き（特に低温鳴き）が抑制された摩擦材を与えることができる摩擦材組成物、ならびに該摩擦材組成物を成形してなる摩擦材、および該摩擦材を用いた摩擦部材を提供することができる。
【発明を実施するための形態】
【００１４】
以下、本発明について詳細に説明する。但し、以下の実施形態において、その構成要素は、特に明示した場合を除き、必須ではない。数値およびその範囲についても同様であり、本発明を制限するものではない。
また、本明細書において「〜」を用いて示された数値範囲には、「〜」の前後に記載される数値がそれぞれ最小値および最大値として含まれる。本明細書中に段階的に記載されている数値範囲において、１つの数値範囲で記載された上限値または下限値は、他の段階的な記載の数値範囲の上限値または下限値に置き換えてもよい。また、本明細書中に記載されている数値範囲において、その数値範囲の上限値または下限値は、実施例に示されている値に置き換えてもよい。さらに、本明細書において、摩擦材組成物中の各成分の含有率は、各成分に該当する物質が複数種存在する場合には、特に断らない限り、摩擦材組成物中に存在する当該複数種の物質の合計の含有率を意味する。
【００１５】
［摩擦材組成物］
本発明は、有機充填材、無機充填材、繊維基材および結合材を含有する摩擦材組成物であって、
該摩擦材組成物は、銅を含まないか、または銅を含んでいても該銅の含有率は銅元素として０．５質量％未満であり、
且つ、前記有機充填材として、シリコーン樹脂が付着したカシューパーティクルを含有する摩擦材組成物である。
【００１６】
本発明の摩擦材組成物においては銅を含有しないことが好ましいが、銅を含む場合には、摩擦材組成物における銅の含有率を銅元素として０．５質量％未満とすることにより、環境中に摩耗粉として放出されても、河川等の汚染を引き起こさないものとすることができる。なお、銅の含有率は、繊維状や粉末状等の銅、銅合金および銅化合物に含まれる銅元素（Ｃｕ）の、全摩擦材組成物中における含有率を示す。
なお、本発明の摩擦材組成物は、ＮＡＯ（Non-Asbestos-Organic）材に分類されるものであり、いわゆるノンアスベスト摩擦材組成物（アスベストを含有しない摩擦材組成物、または含有する場合であってもアスベストの含有量が極微量の摩擦材組成物）である。本発明の摩擦材組成物中、アスベストの含有量は０．２質量％以下であり、実質的に０質量％である。
【００１７】
まず、本発明者らは、寒冷環境下に自動車を放置した後に動作させた場合に生じる摩擦材の摩擦係数の急激な変化および低温鳴きの原因について、鋭意検討を重ね、次のように推察した。制動時にディスクロータ表面に摩擦材組成物が移着して形成されるトランスファーフィルムとディスクロータ表面の界面に錆が発生し、そして前記トランスファーフィルム中に分散する摩擦材またはディスクロータの摩耗粉に由来する鉄分等に錆が発生し、寒冷環境下に放置後に制動を行うと、ディスクロータ表面とトランスファーフィルムの界面に発生した錆から破断が生じてトランスファーフィルムが脱落することが原因ではないかと推察した。すなわち、銅を多量に含む従来の摩擦材においては、トランスファーフィルムに銅が多量に含有されるため、トランスファーフィルム中の銅によりディスクロータ表面が被覆されること、およびトランスファーフィルム中の鉄分も銅に被覆されることから、寒冷環境下で放置してもディスクロータ表面とトランスファーフィルムの界面に錆が発生し難い。しかし、銅を含まないか、または銅を含んでいても該銅の含有率が０．５質量％未満と微量の場合は、トランスファーフィルムの主成分が、チタン酸塩、結合材および有機充填材の分解生成物となるが、トランスファーフィルム中に分散する摩擦材の鉄分が錆び易く、また、トランスファーフィルムの薄い部分でディスクロータ表面に錆が発生しやすいため、錆により上記のトランスファーフィルムの脱落が生じるのであろうと推察する。
そこで、本発明者らは、かかる錆の発生を抑制する方法について鋭意検討を続けた結果、シリコーン樹脂が付着したカシューパーティクルを有機充填材として含有させることによってトランスファーフィルムの撥水性が高まり、その結果、寒冷環境下に放置した後であっても、ディスクロータの表面とトランスファーフィルムの界面に錆が発生することを抑制できた。その上、電動パーキングブレーキ（ＥＰＢ）として使用した際の錆固着についても抑制できることが判明し、本発明に至った。
なお、本発明では、ＳＡＥ  Ｊ２５２１に準拠した試験において、７５ｄＢ以上の音について「鳴き」と定義する。
【００１８】
以下、摩擦材組成物の各成分について順に説明する。
（有機充填材）
本発明の摩擦材組成物は、有機充填材として、シリコーン樹脂が付着したカシューパーティクルを含有する。本発明の摩擦材組成物は、シリコーン樹脂が付着したカシューパーティクルと共に、その他の有機充填材（シリコーン樹脂が付着していないカシューパーティクルを含む。）を含有していてもよい。但し、銅を含有しないか、または銅の含有量が銅元素として０．５質量％未満である摩擦材において、寒冷環境下に放置後の摩擦係数の安定性、耐摩耗性および低錆固着性を良好とする観点および鳴き（特に低温鳴き）を抑制する観点（以下、単に、本発明の効果の観点と称する。）からは、シリコーン樹脂が付着したカシューパーティクルの含有量が、カシューパーティクル総量に対して好ましくは４０質量％以上、より好ましくは５５質量％以上、さらに好ましくは８０質量％以上、特に好ましくは９０質量％以上、最も好ましくは実質的に１００質量％となるようにすることがよい。
有機充填材は、摩擦材の音振性および耐摩耗性等を向上させるための摩擦調整剤としての機能を発現し得るものである。ここで、本発明において、該有機充填材は繊維形状のもの（例えば後述の有機繊維）を含まない。
特に本発明においては、有機充填材としてシリコーン樹脂が付着したカシューパーティクルを含有することにより、銅を含有しないか、または銅の含有量が銅元素として０．５質量％未満である摩擦材において、寒冷環境下に放置後の摩擦係数の安定性、耐摩耗性および低錆固着性に優れ、且つ鳴き（特に低温鳴き）が抑制されるという効果が得られる。
摩擦材組成物が含有する有機充填材としては、カシューパーティクルのほか、ゴム成分、メラミンダスト等が挙げられる。ゴム成分としては、天然ゴム、合成ゴムが挙げられ。合成ゴムとしては、例えば、アクリロニトリル−ブタジエンゴム（ＮＢＲ）、アクリルゴム、イソプレンゴム、ポリブタジエンゴム（ＢＲ）、スチレンブタジエンゴム（ＳＢＲ）、シリコーンゴム、タイヤトレッドゴムの粉砕粉等が挙げられる。これらの中でも、耐熱性、柔軟性および製造コストのバランスの観点から、アクリロニトリル−ブタジエンゴム（ＮＢＲ）が好ましい。
また、有機充填材としては、カシューパーティクルとゴム成分とを併用してもよいし、カシューパーティクルをゴム成分で被覆したものを用いてもよい。
有機充填材は、１種を単独で使用してもよいし、２種以上を併用してもよい。
【００１９】
＜シリコーン樹脂が付着したカシューパーティクル＞
カシューパーティクルは、カシューナッツシェルオイルを硬化させたものを粉砕して得られ、一般的に、カシューダストと称されることもある。
カシューパーティクルは、一般的に、硬化反応に使用する硬化剤の種類に応じて、茶系、茶黒系、黒系等に分類される。カシューパーティクルは、分子量等を調整することで、耐熱性および音振性、さらに相手材であるロータへの被膜形成性等を制御し易くすることが可能である。カシューパーティクルとしては、市販品を使用することができ、市販品としては、例えば、茶系としては、カシュー株式会社製のＨ−１０１、東北化工株式会社製のＦＦ１０４３等が挙げられる。茶黒系としては、カシュー株式会社製のＨ−９０４７、東北化工株式会社製のＦＦ１０５８、パーマーインターナショナル社製の６０１０等が挙げられる。黒系としては、カシュー株式会社製のＨ−２０１、東北化工株式会社製のＦＦ１０８０、ＦＦ１０９０、パーマーインターナショナル社製の６０２５等が挙げられる。
カシューパーティクルは、１種を単独で使用してもよいし、２種以上を併用してもよい。
【００２０】
本発明では、シリコーン樹脂が付着したカシューパーティクルを用いる。かかるカシューパーティクルを用いることによって本発明の効果が得られるメカニズムについて、次のように推察する。まず、シリコーン樹脂は、撥水性を有すると共に、分解温度が高いために耐熱性が高いという特性を有する。シリコーン樹脂をカシューパーティクルに付着させることで、摩擦材におけるカシューパーティクルとシリコーン樹脂の存在位置を近くすることができる。制動時の摩擦熱によって熱分解したカシューパーティクルがディスクロータ表面に移着し、展延してトランスファーフィルムを形成する際に、熱分解したカシューパーティクルと共にシリコーン樹脂がディスクロータ表面に移着して展延することで、撥水性を有するシリコーン樹脂が、熱分解することなく、トランスファーフィルム中に略均一に分散し、トランスファーフィルムに撥水性が付与される。このため、錆の発生が効率的に抑制される。その結果、銅を含有しないか、または銅の含有量が銅元素として０．５質量％未満である摩擦材であるにも関わらず、寒冷環境下に放置後の摩擦係数の安定性、耐摩耗性および低錆固着性に優れ、さらに鳴き（特に低温鳴き）が抑制されるものと推察する。
なお、シリコーン樹脂が付着したカシューパーティクルは、カシューパーティクルを前記ゴム成分で被覆したものにシリコーン樹脂をさらに付着させたものであってもよい。
【００２１】
シリコーン樹脂が付着したカシューパーティクルを用いる手法は、摩擦材中に水酸化カルシウムを含有させて摩擦材のｐＨを上げて錆の発生の抑制を行なう手法と異なり、摩擦材中に含有させることのあるアラミド繊維の分解が生じるものではないことから、摩擦材の強度低下および耐摩耗性の低下が生じないという利点を有する。
【００２２】
上記効果を得るためには、摩擦材中のシリコーン樹脂の存在位置とカシューパーティクルの存在位置が近ければ近いほど好ましく、実質的に同じ位置に存在していることがより好ましい。このことから、シリコーン樹脂が付着したカシューパーティクルの態様としては、カシューパーティクルがシリコーン樹脂で「被覆」されている態様が好ましい。カシューパーティクルの表面が完全にシリコーン樹脂で被覆されて露出してない状態とすることが好ましいが、一部被覆が不完全であってもよい。
【００２３】
カシューパーティクルに付着するシリコーン樹脂としては、一般的なシリコーン樹脂を使用することができる。カシューパーティクルの被覆し易さの観点からは、シリコーン樹脂としては、動粘度が５，０００〜１００，０００ｃＳ程度の液状タイプであることが、作業性が良好となり好ましい。同様の観点から、シリコーン樹脂の動粘度は、より好ましくは７，０００〜５０，０００、さらに好ましくは７，０００〜３０，０００、特に好ましくは７，０００〜２０，０００、最も好ましくは８，０００〜１５，０００である。シリコーン樹脂としては、例えば、東レ・ダウコーニング株式会社製のＳＨ２００  ＦＬＵＩＤシリーズ、例えばＳＨ２００  ＦＬＵＩＤ  １０，０００ＣＳ等が挙げられる。
【００２４】
シリコーン樹脂をカシューパーティクルに付着する方法に特に制限はなく、例えば、加圧式ニーダー等を用いて、カシューパーティクルとシリコーン樹脂を混錬することでシリコーン樹脂を被覆することができる。また、シリコーン樹脂で被覆したカシューパーティクルの市販品をそのまま使用してすることもできる。シリコーン樹脂で被覆したカシューパーティクルの市販品としては、例えば、東北化工株式会社製のＦＦ５２９０、ＣＤ３３７、カシュー株式会社製のＨ９５９４、パーマーインターナショナル社製のＰＨ０００１等が挙げられる。
【００２５】
前記シリコーン樹脂が付着したカシューパーティクルにおいて、シリコーン樹脂の付着率は、好ましくは０．５〜４５質量％、より好ましくは０．５〜３０質量％、さらに好ましくは３〜２５質量％、特に好ましくは７〜２５質量％、最も好ましくは７〜２０質量％であり、７〜３０質量％である態様も好ましい。カシューパーティクルにおけるシリコーン樹脂の付着率を上記範囲とすることで、本発明の効果が十分に発現すると共に、摩擦材組成物中のカシューパーティクルの偏析および音振性の低下を防げる傾向にある。
【００２６】
前記シリコーン樹脂が付着したカシューパーティクルの含有量は、摩擦材組成物１００質量部に対して、好ましくは０．５〜１５質量部、より好ましくは２〜１０質量部であることがより好ましく、３〜８質量部がさらに好ましい。０．５質量部以上とすることで、摩擦材とロータ表面の撥水性を改善して本発明の効果が十分に得られ、さらに摩擦材に適度な柔軟性を付与することができるため、音振性を改善できる傾向にある。１５質量部以下とすることで、耐熱性および耐クラック性の低下を防げる傾向にある。
【００２７】
本発明の摩擦材組成物中における有機充填材の合計含有量は、摩擦材組成物１００質量部に対して、好ましくは２〜２０質量部、より好ましくは３〜１５質量部、さらに好ましくは４〜１２質量部、特に好ましくは７〜１０質量部である。有機充填材の合計含有量を上記範囲とすることで、摩擦材が硬くなって鳴きなどの音振性能が悪化することを避けることができ、また、耐熱性の悪化および熱履歴による強度低下を避けることができる傾向にある。
なお、本発明の摩擦材組成物が、カシューダスト（但し、シリコーン樹脂が付着したものと付着していないものの両方を含む。）とゴム成分とを共に含有する場合、該カシューダストと該ゴム成分との含有質量比（カシューダスト／ゴム成分）は、柔軟性及び耐熱性の観点から、１／４〜１０／１であることが好ましく、１／３〜９／１であることがより好ましく、１／２〜８／１であることがさらに好ましく、１／２〜５／１であることが最も好ましい。
【００２８】
（無機充填材）
無機充填材は、摩擦材の耐熱性、耐摩耗性、摩擦係数の安定性等の悪化を避けるための摩擦調整材としての機能を発現し得るものである。ここで、本発明においては、該無機充填材は繊維形状のもの（例えば後述の無機繊維）を含まない。
該無機充填材としては、摩擦材に通常用いられる無機充填材であれば特に制限はない。無機充填材としては、例えば、三流化アンチモン、硫化スズ、二硫化モリブデン、流化ビスマス、硫化亜鉛等の金属硫化物；チタン酸カリウム、チタン酸リチウムカリウム、チタン酸ナトリウム、チタン酸マグネシウムカリウム等のチタン酸塩；マイカ、黒鉛、コークス、水酸化カルシウム、酸化カルシウム、炭酸ナトリウム、炭酸カルシウム、炭酸マグネシウム、硫酸バリウム、ドロマイト、コークス、マイカ、バーミキュライト、硫酸カルシウム、粒状チタン酸カリウム、板状チタン酸カリウム、タルク、クレー、ゼオライト、ケイ酸ジルコニウム、酸化ジルコニウム、ムライト、クロマイト、酸化チタン、酸化マグネシウム、シリカ、四酸化三鉄、酸化亜鉛、ガーネット、α−アルミナ、γ−アルミナ、炭化珪素；鉄粉末、鋳鉄粉末、アルミニウム粉末、ニッケル粉末、スズ粉末、亜鉛粉末、および前記金属のうちの少なくとも１つの金属を含有する合金粉末等の金属粉末などが挙げられる。これらの中でも、金属硫化物、チタン酸塩、マイカ、黒鉛、水酸化カルシウム、硫酸バリウム、酸化ジルコニウムからなる群から選択される少なくとも１種が好ましく、金属硫化物、チタン酸塩、マイカ、黒鉛、水酸化カルシウム、硫酸バリウムおよび酸化ジルコニウムを併用することも好ましい。
無機充填材は、１種を単独で使用してもよいし、２種以上を併用してもよい。
【００２９】
なお、上記無機充填材のうち、水酸化カルシウム、炭酸カルシウムおよび酸化亜鉛は、摩擦材の錆発生の抑制の観点から好ましい。ただし、水酸化カルシウムは摩擦材のｐＨを増加させ、アラミド繊維が分解し易くなる傾向があるため、使用する際にはｐＨが高くなり過ぎないように使用量に注意することが好ましく、例えば、無機充填材として水酸化カルシウムを含有する場合、水酸化カルシウムの含有量は、摩擦材組成物１００質量部に対して、好ましくは０．５〜１０質量部、より好ましくは１〜８質量部、さらに好ましくは２〜６質量部である。
【００３０】
本発明の摩擦材組成物中における、無機充填材の含有量は、摩擦材組成物１００質量部に対して、好ましくは３０〜８０質量部、より好ましくは４０〜７８質量部、さらに好ましくは５０〜７５質量部、特に好ましくは６０〜７５質量部である。無機充填材の含有量を上記範囲とすることで、耐熱性の悪化を避けることができる傾向にある。
【００３１】
（繊維基材）
繊維基材は、摩擦材において補強作用を示すものである。繊維基材としては、無機繊維、有機繊維等が挙げられる。
繊維基材は、１種を単独で使用してもよいし、２種以上を併用してもよい。また、無機繊維と有機繊維とを併用することが好ましい。
【００３２】
前記無機繊維としては、金属繊維、鉱物繊維、炭素繊維、セラミック繊維、生分解性セラミック繊維、ガラス繊維、ロックウール、チタン酸カリウム繊維、シリケート繊維、耐炎化繊維、珪酸カルシウム繊維等が挙げられる。前記珪酸カルシウム繊維としては、繊維状のウォラストナイト、繊維状のゾノライト等が挙げられる。
無機繊維は、１種を単独で使用してもよいし、２種以上を併用してもよい。無機繊維としては、金属繊維、鉱物繊維が好ましく、鉱物繊維がより好ましい。
【００３３】
前記金属繊維としては、アルミニウム、鉄、亜鉛、錫、チタン、ニッケル、マグネシウム等の金属単体または合金形態の繊維、鋳鉄等の金属を主成分とする繊維などが挙げられる。合金形態の繊維（合金繊維）としては、鉄合金繊維、アルミニウム合金繊維等が挙げられる。金属繊維は１種を単独で使用してもよいし、２種以上を併用してもよい。
耐クラック性および耐摩耗性の向上の観点からは、一般的には、銅繊維または銅合金繊維が好まれるが、銅または銅合金の繊維を含有させる場合、前述の通り環境汚染の問題を有するため、本発明では、該摩擦材組成物中における銅の含有量は、銅元素として０．５質量％未満とし、好ましくは０．３質量％以下、より好ましくは０．１質量％以下、さらに好ましくは実質的に銅を含まない態様である。なお、銅合金繊維としては、銅繊維、黄銅繊維、青銅繊維等が挙げられる。
【００３４】
前記鉱物繊維は、スラグウール等の高炉スラグ、バサルトファイバー等の玄武岩、その他の天然岩石等を主成分として溶融紡糸した人造無機繊維である。鉱物繊維としては、例えば、ＳｉＯ２、Ａｌ２Ｏ３、ＣａＯ、ＭｇＯ、ＦｅＯ、Ｎａ２Ｏ等を含有する鉱物繊維、またはこれら化合物を１種または２種以上含有する鉱物繊維等が挙げられる。鉱物繊維としては、アルミニウム元素を含む鉱物繊維が好ましく、Ａｌ２Ｏ３を含有する鉱物繊維がより好ましく、Ａｌ２Ｏ３とＳｉＯ２とを含有する鉱物繊維がさらに好ましい。
摩擦材組成物中に含まれる鉱物繊維の平均繊維長が大きくなるほど、接着強度が低下する傾向にある。そのため、鉱物繊維の平均繊維長は、好ましくは５００μｍ以下、より好ましくは１００〜４００μｍ、さらに好ましくは１２０〜３４０μｍである。ここで、該平均繊維長は、摩擦材組成物原料として用いる鉱物繊維を無作為に５０個選択し、光学顕微鏡で繊維長を測定し、それから求められる平均値を示す。
また、鉱物繊維の平均繊維径（直径）には特に制限はないが、通常、１〜２０μｍであり、２〜１５μｍであってもよい。
【００３５】
鉱物繊維は、人体有害性の観点から、生体溶解性であることが好ましい。ここでいう生体溶解性の鉱物繊維とは、人体内に取り込まれた場合でも短時間で一部分解され体外に排出される特徴を有する鉱物繊維である。具体的には、化学組成が、アルカリ酸化物およびアルカリ土類酸化物の総量（ナトリウム、カリウム、カルシウム、マグネシウムおよびバリウムの酸化物の総量）が１８質量％以上で、且つ呼吸による短期バイオ永続試験で、２０μｍ以上の繊維の質量半減期が４０日以内または腹膜内試験で過度の発癌性の証拠がないかまたは長期呼吸試験で関連の病原性や腫瘍発生がないことを満たす繊維を示す（ＥＵ指令９７／６９／ＥＣのＮｏｔａ  Ｑ（発癌性適用除外））。このような生体分解性鉱物繊維としては、ＳｉＯ２−Ａｌ２Ｏ３−ＣａＯ−ＭｇＯ−ＦｅＯ（−Ｋ２Ｏ−Ｎａ２Ｏ）系繊維等が挙げられ、ＳｉＯ２、Ａｌ２Ｏ３、ＣａＯ、ＭｇＯ、ＦｅＯ、Ｋ２ＯおよびＮａ２Ｏ等から選択される少なくとも２種を任意の組み合わせで含有する鉱物繊維が挙げられる。市販品としては、LAPINUS FIBERS B.V製のＲｏｘｕｌシリーズ等が挙げられる。「Ｒｏｘｕｌ」は、ＳｉＯ２、Ａｌ２Ｏ３、ＣａＯ、ＭｇＯ、ＦｅＯ等が含まれ、さらにＫ２ＯおよびＮａ２Ｏからなる群から選択される少なくとも１つが含まれることもある。
【００３６】
前記炭素繊維としては、耐炎化繊維、ピッチ系炭素繊維、ＰＡＮ系炭素繊維、活性炭繊維等が挙げられる。炭素繊維は、１種を単独で使用してもよいし、２種以上を併用してもよい。
【００３７】
また、前記有機繊維としては、麻、木綿、アラミド繊維、セルロース繊維、アクリル繊維、フェノール樹脂繊維（架橋構造を有する）等が挙げられる。有機繊維は、１種を単独で使用してもよいし、２種以上を併用してもよい。有機繊維としては、耐熱性の観点から、アラミド繊維が好ましい。また、有機繊維は、摩擦材の強度向上の観点から、フィブリル化されたものであってもよく、フィブリル化アラミド繊維を用いることも好ましい。
【００３８】
本発明の摩擦材組成物における繊維基材の含有量は、摩擦材組成物１００質量部に対して、好ましくは５〜４０質量部であることが好ましく、５〜２０質量部であることがより好ましく、５〜１５質量部であることがさらに好ましい。繊維基材の含有量を上記範囲とすることで、摩擦材としての最適な気孔率が得られ、鳴き防止ができ、適正な材料強度が得られ、耐摩耗性を向上し、さらに成形性を向上させることができる傾向にある。
【００３９】
（結合材）
結合材は、摩擦材組成物に含まれる有機充填材、無機充填材および繊維基材等を結合して一体化し、所定の形状と強度を与える機能を有する。本発明の摩擦材組成物に含まれる結合材に特に制限はないが、摩擦材の結合材として一般的に用いられる熱硬化性樹脂を用いることができる。
該熱硬化性樹脂としては、例えば、フェノール樹脂、変性フェノール樹脂、エポキシ樹脂、ポリイミド樹脂、メラミン樹脂等が挙げられる。ここで、変性フェノール樹脂としては、アクリル変性フェノール樹脂、シリコーン変性フェノール樹脂、カシュー変性フェノール樹脂、エポキシ変性フェノール樹脂およびアルキルベンゼン変性フェノール樹脂等が挙げられる。特に、良好な耐熱性、成形性および摩擦係数を与えることから、フェノール樹脂、アクリル変性フェノール樹脂、シリコーン変性フェノール樹脂、アルキルベンゼン変性フェノール樹脂を用いることが好ましい。
熱硬化性樹脂は、１種を単独で使用してもよいし、２種以上を併用してもよい。
【００４０】
本発明の摩擦材組成物中における結合材の含有量は、摩擦材組成物１００質量部に対して、好ましくは５〜２０質量部、より好ましくは５〜１４質量部、５〜１０質量部であることがさらに好ましい。結合材の含有量を上記範囲とすることで、摩擦材の強度低下をより抑制でき、また、摩擦材の気孔率が減少し、摩擦材が硬くなって振動減衰性が低下することによる鳴き等の音振性悪化をより抑制できる。
【００４１】
（その他の材料）
本発明の摩擦材組成物は、前記の有機充填材、無機充填材、繊維基材および結合材以外に、必要に応じてその他の材料を配合することができる。
その他の材料としては、例えば、耐摩耗性の観点から、ポリテトラフルオロエチレン（ＰＴＦＥ）等のフッ素系ポリマーなどの有機添加剤を配合することができる。
本発明の摩擦材組成物が上記その他の材料を含有する場合、その含有量としては、有機充填材、無機充填材、繊維基材および結合材の総量１００質量部に対して、好ましくは２０質量部以下、より好ましくは１０質量部以下、さらに好ましくは５質量部以下であり、その他の材料を含有していなくてもよい。
【００４２】
［摩擦材］
本発明の摩擦材は、前記摩擦材組成物を成形してなるものであり、より具体的には、前記摩擦材組成物を熱成形および熱硬化して得られたものであり、有機充填材、無機充填材および繊維基材を結合材で結合した摩擦材であって、銅を含まないか、または銅の含有率が銅元素として０．５質量％未満である。本発明の摩擦材は、自動車等のディスクブレーキパッドの摩擦材、自動車等のブレーキライニングの摩擦材として使用することができる。また本発明の摩擦材組成物を目的形状に成形、加工、貼り付け等の工程を施すことにより、クラッチフェーシング、電磁ブレーキ、保持ブレーキ等の摩擦材としても使用することができる。
本発明の摩擦材は、寒冷環境下に放置後の摩擦係数の安定性、耐摩耗性および低錆固着性に優れ、且つ鳴き（特に低温鳴き）が抑制されるという効果を有しており、特に自動車用の摩擦材として好適である。
【００４３】
本発明の摩擦材は、本発明の摩擦材組成物を一般的に使用されている方法で成形して製造することができ、好ましくは加熱加圧成形して製造される。詳細には、本発明の摩擦材組成物をレーディゲミキサー、加圧ニーダー、アイリッヒミキサー等の混合機を用いて混合し、得られた混合物を成形金型にて予備成形し、次いで、得られた予備成形物を例えば成形温度１４０〜１６０℃、成形圧力１５〜５０ＭＰａの条件で４〜１０分間で成形し、得られた成形物を例えば１８０〜２５０℃で２〜１０時間熱処理することで摩擦材を製造する。また、必要に応じて、塗装、スコーチ処理、研磨処理を行ってもよい。
【００４４】
［摩擦部材］
さらに本発明は、前記摩擦材を用いることにより、該摩擦材を摩擦面となるように形成した摩擦部材を提供する。具体的には、本発明の摩擦部材としては、（１）摩擦材のみから構成される摩擦部材、（２）前記摩擦材が裏金上に配置された摩擦部材、および（３）前記摩擦材が、プライマー層および接着層等の中間層を介して裏金上に配置された摩擦部材などが挙げられる。
上記裏金は、摩擦部材の機械的強度の向上のために、通常、摩擦部材として用いるものであり、材質としては、金属又は繊維強化プラスチック等を用いることができる。裏金としては、例えば、鉄、ステンレス、無機繊維強化プラスチック、炭素繊維強化プラスチック等が挙げられる。プライマー層及び接着層としては、通常、ブレーキシュー等の摩擦部材に用いられるものであればよい。
【００４５】
本発明の摩擦材組成物および摩擦材は、寒冷環境下に放置後の摩擦係数の安定性、耐摩耗性および低錆固着性に優れ、且つ鳴き（特に低温鳴き）が抑制されるため、摩擦部材の「上張り材」として有用であり、さらに摩擦材として高い耐クラック性を有するため、摩擦部材の「下張り材」として成形して用いることもできる。
ここで、「上張り材」とは、摩擦部材の摩擦面となる摩擦材であり、「下張り材」とは、摩擦部材の摩擦面となる摩擦材と裏金との間に介在する、摩擦材と裏金との接着部付近の剪断強度、耐クラック性向上を目的とした層のことである。
【実施例】
【００４６】
以下、本発明を実施例によりさらに詳細に説明するが、本発明はこれらの例によって何ら制限を受けるものではない。【００４７】
実施例および比較例の各摩擦材試料について、以下の評価方法に従って評価を行った。
［評価方法］
（１）寒冷環境下に放置後の摩擦係数の安定性の評価
摩擦係数は、自動車技術会規格「ＪＡＳＯ  Ｃ４０６」に基づく効力試験に準拠して測定したが、さらに寒冷環境下に放置する前と放置した後における摩擦係数の安定性を評価するため、第２効力試験終了後に、下記表１に示す条件の制動試験を実施した。
【表１】
2018163256.tif 000002
【００４８】
摩擦係数の安定性は、寒冷環境下に放置する前および放置した後の、それぞれ５制動で得られた摩擦係数の平均値の変化率（＝放置後の平均効力／放置前の平均効力）から算出し、下記評価基準に従って評価した。
Ａ：変化率１００％±５％以内であり、極めて良好。
Ｂ：変化率１００％±１０％以内であり、良好。
Ｃ：変化率１００％±１１％以上であり、不適。【００４９】
（２）耐摩耗性の評価
耐摩耗性は、自動車技術会規格「ＪＡＳＯ  Ｃ４２７」に準拠して測定し、ブレーキ温度１００℃及び３００℃の制動１，０００回相当の摩擦材の摩耗量（単位：ｍｍ）を測定した。【００５０】
（３）錆固着性の評価
ＪＩＳ  Ｄ４４１４（さび固着試験方法）に準拠して錆固着試験を行い、錆固着力を下記基準に従って評価した。錆固着力の評価がＡであると、錆固着性に最も優れており、Ｂがそれに次ぐ。
Ａ：錆固着力５０Ｎ未満であり、極めて良好。
Ｂ：錆固着力５０Ｎ以上かつ１００Ｎ未満であり、良好。
Ｃ：錆固着力１００Ｎ以上であり、不適。
また、上記錆固着試験後、摩擦材の表面が剥離してロータ表面に転移しているかどうかを確認し、錆剥離として評価し、錆剥離が生じていないものをａ、錆剥離が生じているものをｂとして評価し、及第点はａとした。錆剥離の評価がａであると、錆固着性に優れる。【００５１】
（４）鳴き性能の評価
鳴き性能の評価は、ＳＡＥ  Ｊ２５２１（Disc brake Dynamometer Squeal Noise Matrix）に準拠して試験を実施し、下記評価基準に従って評価した。なお、本試験では、７５ｄＢ以上の音を鳴きと定義した。
Ａ：鳴き発生率が５％未満であり、鳴き性能が極めて良好であり、低温鳴きも低減されている。
Ｂ：鳴き発生率が５％以上かつ１０％未満であり、鳴き性能は良好である。
Ｃ：鳴き発生率が１０％以上であり、低温鳴きも抑制できていない。【００５２】
なお、前記ＪＡＳＯ  Ｃ４０６準拠による摩擦係数の安定性の評価、ＪＡＳＯ  Ｃ４２７準拠による耐摩耗性の測定、ＳＡＥ  Ｊ２５２１準拠による鳴き性能の評価はいずれも、ダイナモメータを用い、イナーシャ７５ｋｇｆ・ｍ２で評価を行った。また、ベンチレーテッドディスクロータ（株式会社キリウ製、材質ＦＣ１９０）、一般的なピンスライド式のコレットタイプのキャリパを用いて実施した。【００５３】
［ディスクブレーキパッドの作製］
ディスクブレーキパッドの作製にあたり、下記の摩擦材組成物の成分を用意した。表２および３中に記載の各成分は、以下のものと同じである。
（結合材）
・フェノール樹脂：日立化成株式会社製（商品名：ＰＲ−１９５０Ｗ）
（有機充填）
・カシューパーティクル：東北化工株式会社製（商品名：FF5290：シリコーン付着量５質量％）
・カシューパーティクル：東北化工株式会社製（商品名：CD337：シリコーン付着量１０質量％）
・カシューパーティクル：サンプルＡ（FF1058をSH200で被覆処理：シリコーン付着量１質量％）
・カシューパーティクル：サンプルＢ（FF1058をSH200で被覆処理：シリコーン付着量２９質量％）
・カシューパーティクル：サンプルＣ（FF1058をSH200で被覆処理：シリコーン付着量３５質量％）
・カシューパーティクル：東北化工株式会社製（商品名：FF1058：シリコーン付着量０質量％）
・液状シリコーン樹脂：東レ・ダウコーニング株式会製（商品名：SH200 FLUID 10,000 CS）
・ＮＢＲ粉：バイエル社製（商品名：Baymod NXL 38.20、平均粒子径７０μｍ）
（無機充填剤）
・硫酸バリウム：竹原化学工業株式会社製（商品名：W-10）
・マイカ：イメリス  スペシャリティーズ  ジャパン株式会社製（商品名：Suzorite 200-S）
・黒鉛：TIMCAL社製（商品名：KS15）
・硫化スズ：TRIBOTECC社製（商品名：Stannolube）
・三硫化アンチモン：TRIBOTECC社製（商品名：DBPC 2004）
・チタン酸カリウム：東邦マテリアル株式会社製（商品名：TOFIX-S）
・酸化ジルコニウム：第一希元素化学工業株式会社製（商品名：BR-QZ）
・水酸化カルシウム：秩父石灰工業株式会社製（商品名：SA149）
（繊維基材）
・アラミド繊維（有機繊維）：東レ・デュポン株式会社製（商品名：ケブラー1F538）、フィブリル化アラミド繊維
・鉄繊維（金属繊維）：GMT社製（商品名：♯0）
・銅繊維（金属繊維）：Sunny Metal社製（商品名：SCA-1070）
・鉱物繊維（無機繊維）：LAPINUS FIBERS B.V社製（商品名：RB220ELS Roxul 1000）、平均繊維長２３０±５０μｍ【００５４】
［実施例１〜９、参考例１および比較例１〜２］
表２または３に記載のとおりの使用量（単位：質量部）にて各成分を混合することによって摩擦材組成物を得た。この摩擦材組成物をレーディゲミキサー（株式会社マツボー製、商品名：レーディゲミキサーＭ２０）で混合し、得られた混合物を成形プレス「50トンプレス」（王子機械工業株式会社製）で予備成形し、得られた予備成形物を成形温度１４５℃、成形圧力３０ＭＰａの条件で５分間成形プレス（三起精工株式会社製）を用いて裏金と共に加熱加圧成形し、得られた成形品を２００℃で５時間熱処理し、ロータリー研磨機を用いて研磨し、５２０℃で５分間のスコーチ処理を行って、摩擦材と裏金とを有するディスクブレーキパッド（摩擦材の厚さ１１ｍｍ、摩擦材投影面積５２ｃｍ２）を得た。得られたディスクブレーキパッドの摩擦材につき、前記評価方法に従って各評価を行った。結果を表２および表３に併記した。【００５５】
【表２】
2018163256.tif 000003
【００５６】
【表３】
2018163256.tif 000004
【００５７】
参考例１の摩擦材は、銅を１０質量％含有する従来の摩擦材である。これに対して、実施例１〜９の摩擦材は、銅を含有しないにも関わらず、参考例１の摩擦材と同等以上の特性を示している。
一方、銅を含有しない摩擦材であるが、シリコーン樹脂が付着したカシューパーティクルを含有しない比較例１および比較例２の摩擦材は、摩擦係数が安定せず、低温鳴きが発生し、さらに錆固着が生じている。これらの結果から、シリコーン樹脂が付着したカシューパーティクルを含有する摩擦材は、銅を含有せずとも、寒冷環境下に放置後の摩擦係数の安定性、耐摩耗性および低錆固着性に優れ、且つ鳴き（特に低温鳴き）が抑制されることが確認された。
【産業上の利用可能性】
【００５８】
本発明の摩擦材組成物および摩擦材は、制動時に生成する摩耗粉中に銅を含有しない、または含有したとしても極微量であることから環境汚染が少なく、寒冷環境下に放置した後であっても摩擦係数の安定性が維持され、且つ鳴き（特に低温鳴き）が抑制されたものとなり、電動パーキングブレーキ（ＥＰＢ）として使用した際にも錆固着が抑制されたものであるから、温暖な地域から寒冷な地域まで幅広い環境に対応でき、自動車用摩擦材として好適なものである。
【国際調査報告】
2018163256.tif 000005
2018163256.tif 000006
2018163256.tif 000007
2018163256.tif 000008